(57)【特許請求の範囲】
【請求項１】
サイジングプレスの金型を用いて、スラブを長手方向の全長にわたって板幅方向に圧下することで、前記スラブの前記長手方向の両端部である先端部及び尾端部の少なくとも一方の端部の板幅を第１板幅に幅圧下する際に、
前記スラブの前記先端部及び前記尾端部の少なくとも一方の端部において、前記スラブを板幅方向に圧下することで前記スラブの板幅を前記第１板幅よりも大きな第２板幅に幅圧下する第１幅圧下処理を、前記長手方向に複数回施すことで前記端部の板幅を前記第２板幅に幅圧下する第１幅圧下工程と、
前記第１幅圧下工程の後、前記スラブの前記第１幅圧下処理が施された箇所を、前記金型を用いて前記板幅方向に圧下することで前記スラブの板幅を前記第１板幅に幅圧下する第２幅圧下処理を、前記長手方向に複数回施すことで前記端部の板幅を前記第１板幅に幅圧下する第２幅圧下工程と
を備え、
前記第２幅圧下工程では、複数回施される前記第２幅圧下処理のうち、いずれかの前記第２幅圧下処理において、前記スラブの前記第１幅圧下処理が施された箇所と、前記第１幅圧下処理が施されていない箇所とが幅圧下されることを特徴とするスラブの形状調整方法。
【請求項２】
前記第１幅圧下工程では、複数回の前記第１幅圧下処理の間に、前記スラブの尾端から先端に向かう前記長手方向に平行な前進方向に前記スラブを順送させ、複数回の前記第１幅圧下処理の後に、前記前進方向と逆方向となる後進方向に前記スラブを逆走させ、
前記第２幅圧下工程では、複数回の前記第２幅圧下処理の間に、前記前進方向に前記スラブを順送させることを特徴とする請求項１に記載のスラブの形状調整方法。
【請求項３】
前記先端部を幅圧下する際の前記第１幅圧下工程では、複数回の前記第１幅圧下処理の後に、（４）式で算出される第１距離Ｄ１以上の長さだけ、前記逆方向に前記スラブを逆走させることを特徴とする請求項２に記載のスラブの形状調整方法。
Ｄ１＞ｄＷＰ２／（２・ｔａｎθ）  ・・・（４）
Ｄ１：第１距離［ｍｍ］
ｄＷＰ２：第２幅圧下工程における幅圧下量［ｍｍ］
θ：金型の傾斜角度［度］
【請求項４】
前記先端部を幅圧下する際の前記第１幅圧下工程では、前記先端部に前記第１幅圧下処理を施す回数が２回であり、
前記先端部を幅圧下する際の前記第２幅圧下工程では、前記先端部に前記第２幅圧下処理を施す回数が、前記第１幅圧下工程にて前記先端部に前記第１幅圧下処理を施す回数と等しいことを特徴とする請求項１〜３のいずれか１項に記載のスラブの形状調整方法。
【請求項５】
前記尾端部を幅圧下する際の前記第１幅圧下工程では、複数回の前記第１幅圧下処理により、前記スラブの尾端から長手方向に（６）式で算出される第２距離Ｄ２以上の長さを幅圧下し、（６）式における目標幅圧下量ｄＷＰは幅圧下前の前記スラブの初期板幅から幅圧下後の前記スラブの板幅を差し引いた値とすることを特徴とする請求項１〜４のいずれか１項に記載のスラブの形状調整方法。
Ｄ２＞ｄＷＰ／２  ・・・（６）
Ｄ２：第２距離［ｍｍ］
ｄＷＰ：目標幅圧下量［ｍｍ］
【請求項６】
前記尾端部を幅圧下する際の前記第１幅圧下工程では、前記尾端部に前記第１幅圧下処理を施す回数が２回または３回であり、
前記尾端部を幅圧下する際の前記第２幅圧下工程では、前記尾端部に前記第２幅圧下処理を施す回数が、前記第１幅圧下工程にて前記尾端部に前記第１幅圧下処理を施す回数と等しいことを特徴とする請求項１〜５のいずれか１項に記載のスラブの形状調整方法。
【請求項７】
前記第１幅圧下工程における前記スラブの板幅の幅圧下量と、前記第２幅圧下工程における前記スラブの板幅の幅圧下量との合計の幅圧下量である目標幅圧下量を、３００ｍｍ以上とすることを特徴とする請求項１〜６のいずれか１項に記載のスラブの形状調整方法。
【請求項８】
前記第１幅圧下工程では、前記第１幅圧下処理を施す前の前記スラブの板幅を１５００ｍｍ以下とすることを特徴とする請求項１〜７のいずれか１項に記載のスラブの形状調整方法。
【請求項９】
前記先端部を幅圧下する際の前記第１幅圧下工程における前記第２板幅と、前記尾端部を幅圧下する際の前記第１幅圧下工程における前記第２板幅とを異なる板幅とすることを特徴とする請求項１〜８のいずれか１項に記載のスラブの形状調整方法。
【請求項１０】
前記スラブの前記第１幅圧下工程及び前記第２幅圧下工程にて幅圧下がされていない箇所において、前記スラブを板幅方向に１回幅圧下することで前記スラブの板幅を前記第１板幅にする定常幅圧下処理を、前記長手方向に複数回施す定常幅圧下工程をさらに備え、
前記第１幅圧下工程、前記第２幅圧下工程及び前記定常幅圧下工程により、前記スラブの長手方向の全長を幅圧下することを特徴とする請求項１〜９のいずれか１項に記載のスラブの形状調整方法。
【請求項１１】
前記サイジングプレスによる幅圧下を、熱延圧延ライン上の加熱炉より下流側、且つ粗圧延より上流側で実施することを特徴とする請求項１〜１０のいずれか１項に記載のスラブの形状調整方法。
【発明の詳細な説明】
【技術分野】
【０００１】
本開示は、スラブの形状調整方法に関する。
【背景技術】
【０００２】
一般に、熱延鋼板の製造ライン（ホットストリップミル）の仕上圧延機入側では、仕上圧延時における通板（被圧延材の搬送）を安定させるため、シートバーの先端部及び尾端部に粗圧延工程で形成されたクロップ部と呼ばれる非定常変形部の切断が行われる。ここで、シートバーとは、粗圧延終了後、且つ仕上圧延前の状態の鋼板のことをいう。
シートバーの先端部及び尾端部は、サイジングプレスによる幅圧下プレス、幅圧延機による幅圧延及び粗圧延機による水平圧下などによって様々な形状に変形する。
【０００３】
このうち、板幅方向の端部よりも板幅方向の中央付近が圧延方向に長く伸びた平面形状をタング形状といい、板幅方向の中央部よりも板幅方向の端部が圧延方向に長く伸びた平面形状をフィッシュテール形状という。
クロップ部の形状が板幅方向の中心を中心軸として板幅方向に左右非対称な場合、そのままの状態でシートバーを仕上圧延機へ通板してしまうと、シートバーの板幅方向における両端側では仕上圧延ロールに偏荷重が生じることがあるため、仕上圧延中に被圧延材であるシートバーや鋼板の蛇行が発生する。また、シートバーの先端部及び尾端部は、端面、上面及び下面の三面から熱が逃げるために温度低下が激しく、定常部と比較して温度が低くなる。この温度が低くなった部分は、変形抵抗が高くなるため、仕上圧延機での噛み込み不良の原因となる。
【０００４】
このような仕上圧延機でのクロップ部に起因したトラブルを回避するため、粗圧延終了後且つ仕上圧延前に、シートバーの先端部及び尾端部のクロップ部が切断（クロップ切断）される。クロップ切断を行うことにより、被圧延材であるシートバーや鋼板の蛇行の防止、絞り防止及び噛み込みの安定化といった効果が得られる。
ここで、シートバーの先端部及び尾端部のクロップ部の大きさは、幅圧下プレスにおける幅圧下の条件に影響されることが知られている。クロップ部が大きい場合、クロップ切断における切断量を増大させる必要があるため、歩留りの悪化を招くこととなる。
【０００５】
これに対して、例えば、特許文献１には、スラブの進行方向に対して開いた形の溝をサイジングプレスの金型に掘り、幅圧下プレス時にスラブの先端が後方に移動しないようにすることで、先端部を矩形化させる方法が開示されている。
また、特許文献２には、先端部の幅圧下プレス時に、スラブを前方に押し出すことで、先端部の圧延方向への変形を抑制し、矩形に近づける方法が開示されている。特許文献１，２によれば、スクラップ部が矩形化することで、クロップ切断における切断量が少なくなり、歩留りを改善することができる。
【０００６】
さらに、特許文献３には、幅圧延により板幅を大きく減少させる方法において、幅圧下プレスにより予成形によって歩留まりロスを低減させる技術が開示されている。特許文献３では、先端部または後端部を幅圧下プレスによって、先端部もしくは後端部から定常部に向けて板幅が広くなるような形状に予成形し、幅圧延によって生じるフィッシュテール形状を小さくしている。
【先行技術文献】
【特許文献】
【０００７】
【特許文献１】特開２０１１−２１８４４１号公報
【特許文献２】特開２０１３−２０８６４８号公報
【特許文献３】特開２００８−２５４０３４号公報
【発明の概要】
【発明が解決しようとする課題】
【０００８】
しかし、特許文献１に開示された方法では、スラブの先端が後方に移動しないようにさせることで先端部を矩形化させているものの、幅圧下プレスにおける幅圧下量が大きい場合には、板幅方向の中央部に集中するひずみの発生は抑えられない。このため、幅圧下量が大きい場合には、先端部の形状が板面の面積が大きなタング形状となり易くなり、クロップ切断における切断量が多くなるために歩留りの悪化を抑制することが困難となる。
【０００９】
また、特許文献２に開示された方法では、スラブを押し出すことで、先端部の変形を抑制しているが、幅圧下プレスの幅圧下量が大きくなった場合には、スラブが固定されていることで先端部の圧延方向への変形が顕著になる。このため、幅圧下量が大きい場合には、クロップ切断における切断量が多くなるために歩留りの悪化を抑制することが困難となる。さらに、同様の幅圧下プレスを尾端部に対して行う場合においても、尾端部の圧延方向への変形が顕著となるため、歩留りの悪化を抑制することが困難となる。
【００１０】
さらに、特許文献３に開示された方法は、幅圧延による大幅圧下を前提としており、サイジングプレスのみでスラブの長手方向全長にわたって幅圧下を施すものではない。幅圧延による大幅圧下では、複数回の圧延を要するために、製造ラインの能率が大幅に低下する。さらに、幅圧延による大幅圧下では、圧延に時間を要することから温度が低下するため、幅圧下後のスラブ再加熱や低温のスラブを圧延するための高耐荷重の圧延機が必要となる。このため、工程数の省略、設備数の削減、設備の低廉化を考えると、サイジングプレスのみでスラブの全長にわたって幅圧下を行うことが望ましい。
【００１１】
そこで、本発明は、上記の課題に着目してなされたものであり、サイジングプレスでスラブの全長にわたって幅圧下を行う際に、クロップ切断における切断量を低減することで歩留りの悪化を抑制することができるスラブの形状調整方法を提供することを目的としている。
【課題を解決するための手段】
【００１２】
本発明の一態様によれば、金型を用いてスラブを板幅方向に圧下することで、上記スラブの板幅を第１板幅に幅圧下する際に、上記スラブの長手方向両端部である先端部及び尾端部の少なくとも一方の端部において、金型を用いて上記スラブを板幅方向に圧下することで上記スラブの板幅を上記第１板幅よりも大きな第２板幅に幅圧下する第１幅圧下処理を、上記長手方向に複数回施すことで上記端部の板幅を上記第２板幅に幅圧下する第１幅圧下工程と、上記第１幅圧下工程の後、上記スラブの上記第１幅圧下処理が施された箇所を、上記金型を用いて上記板幅方向に圧下することで上記スラブの板幅を上記第１板幅に幅圧下する第２幅圧下処理を、上記長手方向に複数回施すことで上記端部の板幅を上記第１板幅に幅圧下する第２幅圧下工程とを備えることを特徴とするスラブの形状調整方法が提供される。
【発明の効果】
【００１３】
本発明の一態様によれば、サイジングプレスでスラブの全長にわたって幅圧下を行う際に、クロップ切断における切断量を低減することで歩留りの悪化を抑制することができる。
【図面の簡単な説明】
【００１４】
【図１】クロップ部の平面形状の代表例を示す平面図であり、（ａ）はタング形状の一例を示す平面図、（ｂ）はタング形状の一例を示す平面図、（ｃ）はフィッシュテール形状の一例を示す平面図、（ｄ）はタング形状の一例を示す平面図、（ｅ）はフィッシュテール形状の一例を示す平面図である。
【図２】幅圧下プレス時の圧延方向のスラブの変形を示す平面図であり、（ａ）は幅圧下量が２００ｍｍ未満の場合における一例を示す平面図、（ｂ）は幅圧下量が２００ｍｍ以上の場合における一例を示す平面図である。
【図３】幅圧下プレス時の板厚方向のスラブの変形を示す側面図である。
【図４】幅圧下量とタング形状及びフィッシュテール形状との関係を示すグラフである。
【図５】スラブの部位を示す平面図である。
【図６】第１実施形態に係るスラブの形状調整方法を示す平面図であり、（ａ）は第１幅圧下工程における先端部の状態を示す平面図、（ｂ）は第１幅圧下工程における図６（ａ）の後の状態を示す平面図、（ｃ）は第２幅圧下工程における先端部の状態を示す平面図、（ｄ）は第２幅圧下工程における図６（ｃ）の後の状態を示す平面図、（ｅ）は定常幅圧下工程における先端部の状態を示す平面図である。
【図７】スラブの形状調整方法別の接触長を示す平面図であり、（ａ）はスラブの先端側の板幅を、初期板幅から第１板幅となるまで１回の幅圧下処理で圧下した状態を示す平面図、（ｂ）はスラブの先端側に、第１幅圧下工程で１回の第１幅圧下処理を施し、第２幅圧下工程で第２幅圧下処理を施した状態を示す平面図、（ｃ）はスラブ２の先端側に、第１幅圧下工程で２回の第１幅圧下処理を施し、第２幅圧下工程で第２幅圧下処理を施した状態を示す平面図である。
【図８】第１幅圧下工程においてスラブを逆走させる距離の違いによる接触長の違いを示す説明図であり、（ａ）は第１距離が十分に大きい場合における第２幅圧下工程の様子を示す平面図、（ｂ）は第１距離が小さい場合における第２幅圧下工程の様子を示す平面図である。
【図９】第１距離を示す平面図である。
【図１０】第１幅圧下工程における接触長の全長と第２幅圧下処理の接触長との関係を示す説明図であり、（ａ）は第１幅圧下工程における接触長の全長が長い場合における第１幅圧下工程終了後の状態を示す平面図、（ｂ）は図１０（ａ）の後に第２幅圧下処理を１回施した状態を示す平面図、（ｃ）は第１幅圧下工程における接触長の全長が短い場合における第１幅圧下工程終了後の状態を示す平面図、（ｄ）は図１０（ｃ）の後に第２幅圧下処理を１回施した状態を示す平面図である。
【図１１】第２実施形態に係るスラブの形状調整方法を示す平面図であり、（ａ）は定常幅圧下工程における先端部の状態を示す平面図、（ｂ）は第１幅圧下工程における先端部の状態を示す平面図、（ｃ）は第１幅圧下工程における図１１（ｂ）の後の状態を示す平面図、（ｄ）は第２幅圧下工程における先端部の状態を示す平面図、（ｅ）は第２幅圧下工程における図１１（ｄ）の後の状態を示す平面図である。
【図１２】スラブの形状調整方法別の接触長を示す平面図であり、（ａ）はスラブの先端側の板幅を、初期板幅から第１板幅となるまで１回の幅圧下処理で圧下した状態を示す平面図、（ｂ）はスラブの尾端側に、第１幅圧下工程で１回の第１幅圧下処理を施し、第２幅圧下工程で第２幅圧下処理を施した状態を示す平面図である。
【図１３】第２距離が尾端部の変形へ与える影響を示す平面図であり、（ａ）は第２距離が十分に大きい場合における第２幅圧下工程の様子を示す平面図、（ｂ）は第２距離が小さい場合における第２幅圧下工程の様子を示す平面図である。
【発明を実施するための形態】
【００１５】
上述のように、シートバーの長手方向両端部である先端部及び尾端部におけるクロップ部の形状は、タング形状とフィッシュテール形状との２種類に大別される。図１にシートバー１におけるクロップ部の平面形状（輪郭）の代表例を示す。タング形状は、図１（ａ）に示すように、板幅方向（図１の紙面における左右方向）の端部よりも板幅方向の中央付近が圧延方向である長手方向（図１の紙面における上下方向）に長く伸びた平面形状を有する。また、図１（ｂ）に示すように、タング形状は、端部がくぼんだ形状となる場合もある。一方、フィッシュテール形状は、図１（ｃ）に示すように、中央部よりも端部が長手方向に長く伸びた平面形状を有する。
【００１６】
なお、以下の説明では、図１（ａ）に示すように、タング形状の端部において、長手方向の最端となる部分を最端部１Ａといい、幅非定常部の開始位置である部分を根元部１Ｂという。また、最端部１Ａから根元部１Ｂまでの長手方向の長さをタング長さという。このとき、図１（ｂ）のように先端がくぼんだタング形状では、略板幅方向に端部が二つ存在することになる。この場合、根元部１Ｂまでの長さが短い方の端部を最端部１Ａとする。一方、図１（ｃ）に示すように、フィッシュテール形状の端部においては、長手方向の最端となる部分を最端部１Ｃといい、板幅方向の中央部において長手方向に最も凹んだ部分を最凹部１Ｄという。また、最端部１Ｃから最凹部１Ｄまでの長手方向の長さをフィッシュテール長さという。
【００１７】
クロップ部の平面形状は、粗圧延工程の条件によっては、図１（ｄ）や図１（ｅ）に示すように、シートバー１の板幅方向の中心を中心軸として、板幅方向に対して左右非対称な形状になる場合がある。図１（ｅ）に示すような非対称なフィッシュテール形状の場合には、略幅方向に二つ存在する端部のうち、最凹部１Ｄからの長手方向の距離が短い方の端部における長手方向最端を最端部１Ｃとする。
【００１８】
サイジングプレスでスラブの先端部及び尾端部に幅圧下プレスを行う際、スラブの先端部及び尾端部は、長手方向及び長手方向と板幅方向とに垂直な板厚方向に変形する。図２には、板幅１５００ｍｍ、板厚２６０ｍｍのスラブ２の先端部に対して幅圧下量の異なる幅圧下プレスを行った場合における、変形後の先端部の状態を示す。図２（ａ）は２００ｍｍ未満の幅圧下量とした場合、図２（ｂ）は２００ｍｍ以上の幅圧下量とした場合をそれぞれ示す。サイジングプレスは、スラブ２の板幅方向に対向して設けられた一対の金型３ａ，３ｂを有し、この一対の金型３ａ，３ｂを間に配されたスラブ２の板幅中心へ移動させることでスラブ２の幅圧下プレスを行う。図２（ａ）に示す幅圧下量が２００ｍｍ未満の幅圧下プレスを行う場合、圧延方向となるスラブ２の長手方向（図２の紙面に対する左右方向）への変形は、板幅方向の両端部のみが変形する。一方、図２（ｂ）に示す幅圧下量が２００ｍｍ以上の幅圧下プレスを行う場合、板幅方向の中央部までひずみが浸透するため、板幅方向の中央部が大きくスラブ２の長手方向へ大きく変形する。
【００１９】
図３には、図２（ａ），図２（ｂ）に示した例の場合における、先端部の板厚方向の変形後の形状例を示す。図３（ａ）には図２（ａ）と同様に２００ｍｍ未満の幅圧下量とした場合、図３（ｂ）には図２（ｂ）と同様に２００ｍｍ以上の幅圧下量とした場合をそれぞれ示す。図３（ａ）に示す幅圧下量が２００ｍｍ未満の幅圧下プレスを行う場合、板厚方向においても板幅方向の両端部が変形し、板幅方向の両端部のみが増厚する。幅圧下プレス後に行われる水平圧延では、増厚した板幅方向の両端部が圧延方向に伸ばされるため、幅圧下量が２００ｍｍ未満の幅圧下プレスを行う場合には、スラブ２の先端部がフィッシュテール形状となる。一方、図３（ｂ）に示す幅圧下量が２００ｍｍ以上の幅圧下プレスを行う場合、板幅方向の中央部が増厚することとなる。幅圧下プレス後に行われる水平圧延では、増厚した板幅方向の中央部が圧延方向に伸ばされるため、幅圧下量が２００ｍｍ以上３００ｍｍ未満の幅圧下プレスを行う場合には、スラブ２の先端部のフィッシュテール長さが短くなる。さらに、幅圧下量が３００ｍｍ以上の幅圧下プレスを行う場合には、スラブ２の先端部の形状がタング形状となる。
【００２０】
つまり、圧延方向及び板厚方向の変形を考えると、幅圧下量が２００ｍｍ未満では、幅圧下プレス後のスラブ２の先端部の形状は、フィッシュテール形状となり、幅圧下量の増加とともにフィッシュテール長さが長くなる。幅圧下量が２００ｍｍ以上３００ｍｍ未満では、幅圧下プレス後のスラブ２の先端部の形状は、フィッシュテール形状となるものの、幅圧下量の増加とともに、フィッシュテール長さが減少する。幅圧下量が３００ｍｍ以上では、幅圧下プレス後のスラブ２の先端部の形状は、タング形状となり、幅圧下量の増加とともにタング長さが長くなる。図４に、幅圧下量とフィッシュテール形状及びタング形状との関係を示したグラフを示す。図４の縦軸プラス側はタング長さを表しており、縦軸のマイナス側の絶対値がフィッシュテール長さを表している。
【００２１】
また、上記の圧延方向及び板厚方向における変形は、板幅方向の中央部にひずみが入ることで生じるため、スラブ２の板幅が狭くなるほど顕著となる。特に、板幅が１５００ｍｍ以下のスラブ２の場合、板幅方向の中央部の変形が顕著に表れるようになる。
さらに、スラブ２の先端部における変形について説明したが、このような変形は尾端部でも同様に起こり得る。
【００２２】
以上のように、幅圧下プレスにおける幅圧下量が増加すると、シートバーの長手方向両端部におけるタング長さが長くなる。タング長さが大きい場合、仕上圧延前に行われるスクラップ切断における切断量（クロップ重量）の増加によって、歩留りが悪化する。これに対して、本発明者らは、幅圧下プレスにおける幅圧下量が大きい条件において、クロップ重量を低減可能なスラブ２の形状調整方法（幅圧下方法）について鋭意検討をした結果、本発明に係るスラブ２の形状調整方法を知見するに至った。
【００２３】
以下、本発明を実施するための形態（以下、実施形態という。）を、詳細に説明する。なお、以下の詳細な説明では、本発明の実施形態の完全な理解を提供するように多くの特定の細部について記載される。しかしながら、かかる特定の細部がなくても１つ以上の実施態様が実施できることは明らかであろう。他にも、図面を簡潔にするために、周知の構造及び装置が略図で示されている。
【００２４】
＜第１実施形態＞
［熱延鋼板の製造方法］
本発明の第１実施形態に係るスラブ２の形状調整方法は、熱延鋼板の製造工程において、粗圧延工程で行われるスラブ２の幅圧下プレスに適用される。熱延鋼板の製造工程は、スラブ２から鋼帯を製造する工程であり、工程順に、加熱工程、粗圧延工程、仕上圧延工程、冷却工程、巻き取り工程に大別される。以下、加熱工程側を上流側、巻き取り工程側を下流側として説明する。
【００２５】
加熱工程では、スラブ２が加熱炉で１１００℃〜１３００℃まで加熱され、テーブルの上に抽出された後、その後の粗圧延工程が行われる設備へと搬送される。
粗圧延工程では、搬送されてきたスラブに、少なくとも一対のロールをそれぞれ具備した幅圧延機と粗圧延機とによって、幅圧延と水平圧延とが行われる。幅圧延機は、粗圧延機の上流側及び下流側の少なくとも一方に設けられる。幅圧延及び水平圧延は、上流工程側から下流工程側へ向かう前進方向に搬送（順送）されながら行われる場合と、前進方向の逆方向となる後進方向に搬送（逆走）されながら行われる場合とがある。さらに、粗圧延工程では、スラブ２が順送されながら幅圧延及び水平圧延が行われる場合と、スラブ２が順送と逆走とが２回以上繰り返されながら幅圧延及び水平圧延が行われる場合とがある。幅圧延及び水平圧延が順送のみによって行われる場合、粗圧延工程では、幅圧延機及び粗圧延機による圧延処理によって、スラブ２を所定の板幅及び板厚のシートバー１とする。
【００２６】
粗圧延工程では、粗圧延機のさらに上流側に、スラブ２を幅方向に圧下し、スラブ２の形状制御をするためのサイジングプレスが設置されている。このサイジングプレスは、スラブ２の幅圧下効率が幅圧延機よりも高いため、スラブ２の幅を大きく減少（幅圧下プレス）させる場合に使用される。第１実施形態では、幅圧延機による幅圧延の前に、このサイジングプレスによる幅圧下プレスを行う。サイジングプレスは、スラブ２の板幅方向に対向して配される一対の金型３ａ，３ｂと、一対の金型３ａ，３ｂの上流側及び下流側に設けられるピンチロール（不図示）とを有する。サイジングプレスは、ピンチロールを用いてスラブを間欠的に搬送しながら、一対の金型３ａ，３ｂを板幅方向に動かし、スラブ２を板幅方向に圧下することでスラブ２の板幅を小さくする。ピンチロールは、スラブ２を上流工程側から下流工程側へ向かう前進方向に搬送（順送）及び前進方向の逆方向となる後進方向に搬送（逆走）することができる。一対の金型３ａ，３ｂは、スラブ２との接触面において、下流工程側にスラブ２の搬送方向と平行部と、上流工程側にスラブ２の搬送方向に所定の角度で傾斜した傾斜部とを有する。また、一対の金型３ａ，３ｂは、この接触面が対向するように配される。
【００２７】
粗圧延工程で用いられるスラブ２のサイズは、板幅が６００ｍｍ〜２５００ｍｍの一般的なものである。サイジングプレスによる幅圧下量は、０ｍｍ超４００ｍｍ以下である。なお、サイジングプレスの耐荷重が大きい場合や一対の金型３ａ，３ｂのテーパー角度が大きい場合には、サイジングプレスの幅圧下量は、４００ｍｍ超６００ｍｍ以下であってもよい。
【００２８】
サイジングプレスによる幅圧下プレスでは、所定の搬送ピッチでスラブ２が搬送（搬送処理）された後、一対の金型３ａ，３ｂによって、一対の金型３ａ，３ｂの間に配されたスラブ２の領域が所定の板幅まで幅圧下される（幅圧下処理）。搬送処理では、ピンチロールの正転動作または逆転動作によって、スラブ２を順送または逆走させることができる。搬送ピッチは、ピンチロールによる一度の搬送処理によってスラブ２が順送または逆走する際の移動距離であり、一対の金型３ａ，３ｂの形状及び寸法に応じて、スラブ２の長手方向の長さよりも短い長さに設定される。そして、このスラブ２の搬送処理と幅圧下処理とが繰り返されることで、長手方向の全長にわたってスラブ２の幅圧下プレスが行われる。
【００２９】
幅圧下プレスにおける幅圧下処理による幅圧下量である目標幅圧下量ｄＷＰは、幅圧下プレス前のスラブ２の板幅と、熱延鋼板の製品板幅とによって決められる。この際、スラブ２の初期の板幅から幅圧下プレスを施した後の板幅を予測し、その後の粗圧延工程における水平圧延と幅圧延を施した後の板幅を予測し、さらにその後の仕上圧延を施した後の板幅を予測し、最終的に予測された板幅が製品板幅となるように、目標幅圧下量ｄＷＰを設定する。幅圧下プレスによるスラブ２の形状調整方法の詳細については、後述する。
【００３０】
仕上圧延工程では、上下一対のロールを具備した水平圧延機を少なくとも１機以上備えた仕上圧延機を用いて、粗圧延されたシートバー１に対して水平圧延が行われる。このときの水平圧延は、シートバー１を一方向にのみ搬送させて行われる。
冷却工程では、搬送されている仕上圧延後の鋼板に板厚方向の上下両方向から水を噴射させて、鋼板を冷却する。
巻き取り工程では、冷却工程で冷却された鋼板を、コイラーを用いて巻き取り、コイル状にする。
【００３１】
［スラブの形状調整方法］
次に、第１実施形態に係るスラブ２の形状調整方法について説明する。
スラブ２は、図５に示すように、熱延工程における圧延方向（スラブ２の長手方向）の下流側から、先端部２Ｔ、定常部２Ｍ及び尾端部２Ｂの３領域に分けられる。また、先端部２Ｔ及び尾端部２Ｂにおける長手方向の最端を、先端２Ｔ０及び尾端２Ｂ０とそれぞれいう。幅圧下プレス前における、スラブ２の板幅方向（図５の紙面に対する上下方向）の長さは、初期板幅Ｗ０［ｍｍ］である。なお、上述のように、幅圧下プレスでは幅圧下量が３００ｍｍ以上の場合、端部がタング形状となりやすいことから、幅圧下プレスの条件としては、下記（１）式で算出される目標幅圧下量ｄＷＰが３００ｍｍ以上であることが好ましい。（１）式において、Ｗ１は幅開圧下プレスによって最終的に幅圧下されたスラブ２の板幅［ｍｍ］を示す。また、スラブ２の初期板幅Ｗ０が１５００ｍｍ以下となると、端部がタング形状となりやすいことから、スラブ２の条件としては、初期板幅Ｗ０が１５００ｍｍ以下であることが好ましい。
ｄＷＰ＝Ｗ０−Ｗ１  ・・・（１）
【００３２】
まず、図６（ａ），図６（ｂ）に示すように、サイジングプレスにて、先端部２Ｔに対して、スラブ２の板幅方向に圧下することでスラブ２の板幅を第２板幅Ｗ２［ｍｍ］に幅圧下する第１幅圧下処理を長手方向に２回施す（第１幅圧下工程）。第２板幅Ｗ２は、第１板幅Ｗ１よりも大きく且つ初期板幅Ｗ０よりも小さな板幅である。第１幅圧下工程では、先端部２Ｔの先端２Ｔ０側及び尾端２Ｂ０側の２領域に対して、それぞれ第１幅圧下処理を施す。第１幅圧下工程では、はじめに、図６（ａ）に示すように、先端部２Ｔの先端２Ｔ０側に対して第１幅圧下処理を施す。この第１幅圧下処理では、サイジングプレスの一対の金型３ａ，３ｂで、先端部２Ｔの先端２Ｔ０側を板幅方向に圧下（鍛造）することにより、圧下された箇所の板幅を第２板幅Ｗ２にする。次いで、圧下されていない先端部２Ｔの尾端２Ｂ０側が一対の金型３ａ，３ｂによる圧下位置にくるまで、熱延工程における圧延方向（図６の紙面に対する右方向）に、スラブ２を搬送（順送）させる。さらに、図６（ｂ）に示すように、先端部２Ｔの尾端２Ｂ０側に対して第１幅圧下処理を施す。この第１幅圧下処理では、先端側２Ｔ０の場合と同様に、一対の金型３ａ，３ｂで先端部２Ｔの尾端２Ｂ０側を板幅方向に圧下することにより、圧下された箇所の板幅を第２板幅Ｗ２にする。その後、先端部２Ｔの先端２Ｔ０側が一対の金型３ａ，３ｂによる圧下位置にくるまで、熱延工程における圧延方向と逆方向に、スラブ２を搬送（逆走）させることで、第１幅圧下工程が終了する。第１幅圧下工程では、先端部２Ｔに対して長手方向に計２回の第１幅圧下処理を施すことにより、先端部２Ｔの板幅が第２板幅Ｗ２に幅圧下される。
【００３３】
第１幅圧下工程の後、図６（ｃ），図６（ｄ）に示すように、サイジングプレスにて、第１幅圧下処理が施された先端部２Ｔに対して、スラブ２の板幅方向に圧下することでスラブ２の板幅を第１板幅Ｗ１に幅圧下する第２幅圧下処理を長手方向に２回施す（第２幅圧下工程）。第２幅圧下工程では、はじめに、図６（ｃ）に示すように、先端部２Ｔの先端２Ｔ０側に対して第２幅圧下処理を施す。この第２幅圧下処理では、サイジングプレスの一対の金型３ａ，３ｂで、先端部２Ｔの先端２Ｔ０側を板幅方向に圧下（鍛造）することにより、圧下された箇所の板幅を第１板幅Ｗ１にする。次いで、第２幅圧下処理が施されていない先端部２Ｔの尾端２Ｂ０側が一対の金型３ａ，３ｂによる圧下位置にくるまで順送させる。さらに、図６（ｄ）に示すように、先端部２Ｔの尾端２Ｂ０側に対して第２幅圧下処理を施す。この第２幅圧下処理では、先端部２Ｔの先端側２Ｔ０の場合と同様に、一対の金型３ａ，３ｂで先端部２Ｔの尾端２Ｂ０側を板幅方向に圧下することにより、圧下された箇所の板幅を第１板幅Ｗ１にする。第２幅圧下工程では、先端部２Ｔに対して長手方向に計２回の第２幅圧下処理を施すことにより、先端部２Ｔの板幅が第１板幅Ｗ１に幅圧下される。
【００３４】
なお、第２幅圧下工程では、少なくとも第１幅圧下工程にて第２板幅Ｗ２となった箇所の板幅が、すべて第１板幅Ｗ１となるように幅圧下が行われる。このため、図６（ｄ）に示すように、２回目の第２幅圧下処理では、第１幅圧下工程にて幅圧下が施されていない、板幅が初期板幅Ｗ０となる定常部２Ｍの先端２Ｔ０側の領域も、板幅が初期板幅Ｗ０よりも小さくなるように幅圧下が施される。この際、定常部２Ｍの先端２Ｔ０側の領域は、一対の金型３ａ，３ｂの傾斜部によって幅圧下される。
【００３５】
第２幅圧下工程の後、スラブ２の定常部２Ｍ及び尾端部２Ｂの板幅が第１板幅Ｗ１となるまで幅圧下が施されていない箇所について、板幅が第１板幅Ｗ１となるように幅圧下を施す（定常幅圧下工程）。定常幅圧下工程では、まず、定常部２Ｍ及び尾端部２Ｂの板幅が第１板幅Ｗ１となるまで幅圧下が施されていない箇所のうち先端２Ｔ０側の領域が一対の金型３ａ，３ｂによる圧下位置にくるまで、スラブ２を順送させる。次いで、図６（ｅ）に示すように、一対の金型３ａ，３ｂによる圧下位置に配された箇所に対して定常幅圧下処理を施す。この定常幅圧下処理では、一対の金型３ａ，３ｂで圧下位置に配された箇所を板幅方向に圧下することにより、この箇所の板幅を第１板幅Ｗ１にする。さらに、このスラブ２の順送及び定常幅圧下処理が繰り返し行われることで、スラブ２の長手方向全長にわたって幅圧下プレスが施される。
【００３６】
以上のように、第１実施形態に係るスラブ２の形状調整方法によれば、スラブ２の長手方向全長における板幅が第１板幅Ｗ１に調整される。上述のように、幅圧下プレスの幅圧下量が大きい場合、初期板幅Ｗ０から第１板幅Ｗ１への幅圧下を１回の幅圧下処理で行うと、板幅の中央部にひずみが入るために先端部２Ｔの形状がタング長さの長いタング形状となる。これに対して、第１実施形態に係るスラブ２の形状調整方法では、スラブ２の先端部２Ｔを幅圧下する際に、第１幅圧下工程及び第２幅圧下工程の２回に分けて幅圧下を行う。これにより、１回の幅圧下処理による幅圧下量を小さくすることができ、板幅方向の中央部へひずみが入りにくくなるため、先端部２Ｔの形状を、タング長さの短いタング形状またはフィッシュテール形状とすることができる。
【００３７】
また、第１実施形態では、第１幅圧下工程において、スラブ２の先端２Ｔ０側に対して長手方向に２回の第１幅圧下処理を施す。これに対して、第１幅圧下工程において、スラブ２の先端２Ｔ０側に対して第１幅圧下処理を１回しか施さない場合、タング長さの低減やフィッシュテール形状化といったタング抑制効果を得ることがほとんどできない。図７にスラブ２の先端２Ｔ０側を板幅が第１板幅Ｗ１となるまで幅圧下する際における、形状調整方法別の接触長ＬＴを示す。図７（ａ）には、スラブ２の先端２Ｔ０側の板幅を、初期板幅Ｗ０から第１板幅Ｗ１となるまで１回の幅圧下処理で圧下した状態を示す。図７（ｂ）には、第１幅圧下工程でスラブ２の先端２Ｔ０側に１回の第１幅圧下処理を施し、その後、第２幅圧下工程でスラブ２の先端２Ｔ０側に第２幅圧下処理を施した状態を示す。図７（ｃ）には、上記の第１実施形態と同様に、第１幅圧下工程でスラブ２の先端２Ｔ０側に２回の第１幅圧下処理を施し、その後、第２幅圧下工程で先端２Ｔ０を含む箇所（先端部２Ｔの先端２Ｔ０側）に第２幅圧下処理を施した状態を示す。図７（ａ）〜図７（ｃ）では、直前に施された幅圧下処理によって、斜線で示した箇所が圧下される。幅圧下プレスでは、金型３ａ，３ｂに対するスラブ２の長手方向の接触長ＬＴが長くなるほど、スラブ２の長手方向への変形量が大きくなるため、幅圧下プレス後の端部形状がタング形状である場合にはタング長さが長くなる一因となる。このため、タング長さを短くするためには、一回の幅圧下量を小さくすることに加え、接触長ＬＴを短くすることも重要となる。第１幅圧下工程において第１幅圧下処理を１回だけ行った図７（ｂ）の場合、第１幅圧下工程で幅圧下した箇所に重ね合せるように第２幅圧下工程での幅圧下が行われる。このため、図７（ｂ）における接触長ＬＴは、１回の幅圧下処理で第１板幅Ｗ１に幅圧下する図７（ａ）における接触長ＬＴと同程度の長さとなり、タング抑制効果を十分に得られることができない。これに対して、第１幅圧下工程において第１幅圧下処理を２回行った図７（ｃ）における接触長ＬＴは、図７（ａ），図７（ｂ）における接触長ＬＴよりも短くなっており、タング抑制効果を得ることができる。
【００３８】
また、第１幅圧下工程において長手方向に２回の第１幅圧下処理を施す第１実施形態の場合、第１幅圧下工程において第１幅圧下処理後にスラブを逆走させる第１距離Ｄ１が小さい場合にはタング抑制効果が十分に得られない場合がある。図８（ａ）には第１距離Ｄ１が十分に大きい場合における第２幅圧下工程の様子、図８（ｂ）には第１距離Ｄ１が小さい場合における第２幅圧下工程の様子をそれぞれ示す。図８（ａ），図８（ｂ）を比較すると、第１距離Ｄ１が短い図８（ｂ）では、１回目の第２幅圧下処理における接触長ＬＴが長くなり、第１幅圧下工程を行わずに１回の幅圧下で板幅を第１板幅Ｗ１とする場合（例えば、図７（ａ）のような場合）と同程度となることがわかる。つまり、タング抑制効果を十分に得るためには、第２幅圧下処理における接触長ＬＴを、第１幅圧下工程を行わずに１回の幅圧下で板幅を第１板幅Ｗ１に圧下する場合よりも短くする必要がある。図９に示すように、第２幅圧下処理における金型３ａ，３ｂの傾斜部がスラブ２と接触する部分の接触長ＬＴＳは、下記（２）式で算出される。なお、（２）式において、ｄＷＰ２は下記（３）式で算出される第２幅圧下処理によるスラブ２の幅圧下量、θはスラブ２の長手方向に対する金型３ａ，３ｂの傾斜部の傾斜角度をそれぞれ示す。
【００３９】
【数１】
0006365626.tif 000002
【００４０】
ｄＷＰ２＝Ｗ２−Ｗ１  ・・・（３）
そして、第２幅圧下処理における接触長ＬＴＳを、第１幅圧下工程を行わずに１回の幅圧下で板幅を第１板幅Ｗ１に圧下する場合よりも短くするためには、第１距離Ｄ１を接触長ＬＴＳよりも長くすればよく、第１距離Ｄ１が下記（４）式を満たせばよい。
【００４１】
【数２】
0006365626.tif 000003
【００４２】
なお、第１実施形態では、第１幅圧下工程における接触長の全長ＬＴ１は、（５）式を満たすことが好ましい。第１幅圧下工程における接触長の全長ＬＴ１は、第１幅圧下工程において、２回の第１幅圧下処理によって一対の金型３ａ，３ｂと接触するスラブ２の領域の長手方向の長さである。つまり、第１幅圧下工程における接触長の全長ＬＴ１は、先端２Ｔ０から２回目の幅圧下処理によって一対の金型３ａ，３ｂの傾斜部と接する領域までの長手方向の長さとなる。第１幅圧下処理における接触長ＬＴが（５）式を満たす場合、図１０（ａ）に示すように、第１幅圧下工程の終了直後の状態において、スラブ２が１対の金型３ａ，３ｂの平行部と接触した状態となる。このため、図１０（ｂ）に示すように、第２幅圧下工程の第２幅圧下処理における接触長ＬＴを短くすることができる。一方、第１幅圧下処理における接触長ＬＴが（５）式を満たさない場合、図１０（ｃ）に示すように、第１幅圧下工程の終了直後の状態において、スラブ２が１対の金型３ａ，３ｂの傾斜部のみと接触し、１対の金型３ａ，３ｂの平行部とは接触しない状態となる。このため、図１０（ｄ）に示すように、第１距離Ｄ１が（４）式を満たしていたとしても、第２幅圧下工程の第２幅圧下処理における接触長ＬＴを短くすることができず、タング抑制効果を得ることができなくなる可能性がある。
【００４３】
【数３】
0006365626.tif 000004
【００４４】
また、第１実施形態では、第１幅圧下工程における接触長の全長ＬＴ１は、初期板幅Ｗ０の半分以上の長さであることが好ましく、一般的な板幅のスラブ２であれば３５０ｍｍ以上であることが好ましい。第１幅圧下工程における接触長の全長ＬＴ１が初期板幅Ｗ０の半分未満の長さである場合、定常幅圧下処理による先端部２Ｔ０の板幅中央への影響が大きくなるため、タング抑制効果が十分に得られない可能性がある。
さらに、第１実施形態では、第１幅圧下処理による幅圧下量ｄＷＰ１及び第２幅圧下処理による幅圧下量ｄＷＰ２は、どのような値でもよいが、タング抑制効果の観点からは３００ｍｍ未満であることが好ましい。
【００４５】
＜第２実施形態＞
［スラブの形状調整方法］
次に、図５，図１１〜図１３を参照して、本発明の第２実施形態に係るスラブ２の形状調整方法について説明する。第２実施形態に係るスラブ２の形状調整方法は、第１実施形態と同様に、熱延鋼板の製造工程において、粗圧延工程で行われるスラブ２の幅圧下プレスに適用される。熱延鋼板の製造工程は、第１実施形態と同様である。第２実施形態では、第１実施形態と同様に、先端部２Ｔ、定常部２Ｍ及び尾端部２Ｂからなるスラブ２を、板幅方向に圧下することで、スラブ２の長手方向全長における板幅を初期板幅Ｗ０から最終的に第１板幅Ｗ１に幅圧下する。
【００４６】
まず、図１１（ａ）に示すように、サイジングプレスにて、先端部２Ｔ及び定常部２Ｍに対して、板幅が第１板幅Ｗ１となるように幅圧下を施す（定常幅圧下工程）。第２実施形態での定常幅圧下工程では、第１実施形態の定常幅圧下工程と同様に、スラブ２の定常幅圧下処理と順送とを繰り返し行うことで、先端２Ｔ０から圧延方向にかけて幅圧下処理が施される。そして、定常部２Ｍの尾端２Ｂ０側まで定常幅圧下処理が施されることで、定常幅圧下工程が終了する。なお、定常幅圧下工程が終了した状態では、図１１（ａ）に示すように、尾端部２Ｂの定常部２Ｍ側の領域は、一対の金型３ａ，３ｂの傾斜部によって平面視で傾斜状に幅圧下された状態となる。
【００４７】
定常幅圧下工程の後、板幅が第２板幅Ｗ２よりも大きな尾端部２Ｂの先端２Ｔ０側に対して、板幅が第１板幅Ｗ１よりも大きく且つ初期板幅Ｗ０よりも小さな第２板幅Ｗ２となるように幅圧下する第１幅圧下処理を施す（第１幅圧下工程）。第１幅圧下工程では、はじめに、板幅が第２板幅Ｗ２よりも大きな尾端部２Ｂの先端２Ｔ０側が一対の金型３ａ，３ｂによる圧下位置にくるまで、スラブ２を順送させる。次いで、図１１（ｂ）に示すように、尾端部２Ｂの先端２Ｔ０側に対して第１幅圧下処理を施す。この第１幅圧下処理では、サイジングプレスの一対の金型３ａ，３ｂで、尾端部２Ｂの先端２Ｔ０側を板幅方向に圧下することにより、圧下された箇所の板幅を第２板幅Ｗ２にする。さらに、尾端部２Ｂの尾端２Ｂ０側が一対の金型３ａ，３ｂによる圧下位置にくるまで、スラブ２を順送させる。その後、図１１（ｃ）に示すように、尾端部２Ｂの尾端２Ｂ０側に対して第１幅圧下処理を施す。この第１幅圧下処理では、尾端部２Ｂの先端側２Ｔ０の場合と同様に、一対の金型３ａ，３ｂで尾端部２Ｂの尾端２Ｂ０側を板幅方向に圧下することにより、圧下された箇所の板幅を第２板幅Ｗ２にする。その後、尾端部２Ｂの先端２Ｔ０側が一対の金型３ａ，３ｂによる圧下位置にくるまで、スラブ２を逆送させることで、第１幅圧下工程が終了する。第１幅圧下工程では、尾端部２Ｂに対して長手方向に計２回の第１幅圧下処理を施すことにより、尾端部２Ｂの板幅が第２板幅Ｗ２に幅圧下される。
【００４８】
第１幅圧下工程の後、図１１（ｄ），図１１（ｅ）に示すように、サイジングプレスにて、第１幅圧下施された尾端部２Ｂに対して、スラブ２の板幅方向に圧下することでスラブ２の板幅を第１板幅Ｗ１に幅圧下する第２幅圧下処理を長手方向に２回施す（第２幅圧下工程）。第２幅圧下工程では、はじめに、図１１（ｄ）に示すように、尾端部２Ｂの先端２Ｔ０側に対して１回目の第２幅圧下処理を施す。１回目の第２幅圧下処理では、サイジングプレスの一対の金型３ａ，３ｂで、尾端部２Ｂの先端２Ｔ０側を板幅方向に圧下することにより、圧下された箇所の板幅を第１板幅Ｗ１にする。次いで、第２幅圧下処理が施されていない尾端部２Ｂの尾端２Ｂ０側が一対の金型３ａ，３ｂによる圧下位置にくるまで順送させる。さらに、図１１（ｅ）に示すように、尾端部２Ｂの尾端２Ｂ０側に対して２回目の第２幅圧下処理を施す。２回目の第２幅圧下処理では、尾端部２Ｂの先端側２Ｔ０の場合と同様に、一対の金型３ａ，３ｂで尾端部２Ｂの尾端２Ｂ０側を板幅方向に圧下することにより、圧下された箇所の板幅を第１板幅Ｗ１にする。第２幅圧下工程では、尾端部２Ｂに対して長手方向に計２回の第２幅圧下処理を施すことにより、尾端部２Ｂの板幅が第１板幅Ｗ１に幅圧下される。
【００４９】
なお、第２幅圧下工程では、尾端部２Ｂの長手方向の全長にわたって第２幅圧下処理が施されることで、尾端部２Ｂの長手方向の全長の板幅が第１板幅Ｗ１となる。このため、図１１（ｄ）に示すように、尾端部２Ｂの先端２Ｔ０側を幅圧下する１回目の第２幅圧下処理では、第１幅圧下処理が施されていない箇所と、第１幅圧下処理が施された箇所とが幅圧下される。ここで、第１幅圧下処理が施されていない箇所とは、尾端部２Ｂの先端２Ｔ０側の、板幅が第２板幅Ｗ２よりも小さく第１板幅Ｗ１よりも大きな、図１１（ｄ）に示す平面視で傾斜状となる領域である。
【００５０】
以上のように、第２実施形態に係るスラブ２の形状調整方法によれば、スラブ２の長手方向全長における板幅が第１板幅Ｗ１に調整される。また、第２実施形態に係るスラブ２の形状調整方法では、第１実施形態の先端部２Ｔと同様に、スラブ２の尾端部２Ｂを幅圧下する際に、第１及び第２幅圧下工程の２回に分けて幅圧下を行う。これにより、１回の幅圧下処理における幅圧下量を小さくすることができ、板幅の中央部へひずみが入りにくくなるため、尾端部２Ｂの形状を、タング長さの短いタング形状またはフィッシュテール形状とすることができる。
【００５１】
また、第２実施形態では、第１幅圧下工程において、スラブ２の尾端２Ｂ０に対して長手方向に２回の第１幅圧下処理を施すことにより、タング抑制効果を得ることができる。第２幅圧下工程において、スラブ２の尾端２Ｂ０側に対して第２幅圧下処理を１回しか施さない場合、タング長さの低減やフィッシュテール形状化といったタング抑制効果を得ることがほとんどできない。図１２に尾端２Ｂ０側を板幅が第１板幅Ｗ１となるまで幅圧下する際における、形状調整方法別の接触長ＬＴを示す。図１２（ａ）には、スラブ２の尾端２Ｂ０側の板幅を、初期板幅Ｗ０から第１板幅Ｗ１となるまで１回の幅圧下処理で圧下した状態を示す。図１２（ｂ）には、第１幅圧下工程が施された尾端２Ｂ０側の領域に対して、第２幅圧下工程にて長手方向に１回の第２幅圧下処理で第２板幅Ｗ２から第１板幅Ｗ１となるまで圧下した状態を示す。図１２（ａ），図１２（ｂ）では、直前に施された幅圧下処理によって、斜線で示した箇所が圧下される。第２幅圧下工程において、第２幅圧下処理を１回だけ行った図１２（ｂ）の場合、接触長ＴＬは、１回の幅圧下処理で第１板幅Ｗ１に幅圧下する図１２（ａ）における接触長ＬＴと同程度の長さとなる。つまり、図１２（ｂ）のように第２幅圧下工程における第２幅圧下処理を１回しか行わない場合には、タング抑制効果を十分に得られることができない。一方、第２実施形態に係るスラブ２の形状調整方法よれば、第２幅圧下処理における接触長ＴＬを短くすることができるため、タング抑制効果を得ることができるようになる。
【００５２】
また、第２実施形態において、第１幅圧下処理を初めに施す位置である尾端部２Ｂの先端２Ｔ０側端は、どのような方法で決定されてもよい。例えば、尾端部２Ｂの先端２Ｔ０側端は、第１幅圧下処理を長手方向に施す回数（第２実施形態では２回）に、スラブ２を長手方向に間欠的に搬送させる際の距離でさる搬送ピッチＤ［ｍｍ］を乗じた距離だけ、尾端２Ｂ０から離れた位置であってもよい。さらに、尾端部２Ｂの先端２Ｔ０側端は、第１幅圧下工程によって、長手方向に伸長するスラブ２の長さを予測して決定されてもよい。なお、第１幅圧下工程によって第１幅圧下処理を施す領域の長手方向の長さである第２距離Ｄ２が短い場合、定常幅圧下処理の影響によって尾端部２Ｂが変形してしまい、十分なタング抑制効果を得ることができない場合がある。図１３（ａ）には第２距離Ｄ２が十分に長い場合における定常幅圧下工程の終了時の様子、図１３（ｂ）には第２距離Ｄ２が短い場合における定常幅圧下工程の終了時の様子をそれぞれ示す。ここで、第２距離Ｄ２は、第１幅圧下工程において、初期板幅Ｗ０から第２板幅Ｗ２への幅圧下が施される領域の長さであり、定常幅圧下工程において圧下が全くされてない領域の長さである。図１３（ａ）のように、第２距離Ｄ２が十分に長い場合には、定常幅圧下工程によって尾端部２Ｂが変形することはないが、図１３（ｂ）のように、第２距離Ｄ２が短い場合には、定常幅圧下工程によって尾端部２Ｂが変形することがある。しかし、図１３（ａ）のように、第２距離Ｄ２が十分に長い場合には、定常幅圧下工程において、尾端部２Ｂが変形することはない。ここで、尾端部２Ｂの変形に影響がない第２距離Ｄ２としては、第２距離Ｄ２が下記（６）式を満たすことが知られている。第２実施形態では、第２距離Ｄ２が（６）式を満たすようにすることで、より確実にタング抑制効果を得ることができる。
【００５３】
【数４】
0006365626.tif 000005
【００５４】
また、第２実施形態では、第１実施形態と同様に、第１幅圧下工程における接触長の全長ＬＴ１は、初期板幅Ｗ０の半分以上の長さであることが好ましく、一般的な板幅のスラブ２であれば３５０ｍｍ以上であることが好ましい。第１幅圧下工程における接触長の全長ＬＴ１が初期板幅Ｗ０の半分未満の長さである場合、定常幅圧下処理による尾端部２Ｂ０の板幅中央への影響が大きくなるため、タング抑制効果が十分に得られない可能性がある。
さらに、第２実施形態では、第１実施形態と同様に、第１幅圧下処理による幅圧下量ｄＷＰ１及び第２幅圧下処理による幅圧下量ｄＷＰ２は、どのような値でもよいが、タング抑制効果の観点からは３００ｍｍ以下であることが好ましい。
【００５５】
＜変形例＞
以上で、特定の実施形態を参照して本発明を説明したが、これら説明によって発明を限定することを意図するものではない。本発明の説明を参照することにより、当業者には、開示された実施形態の種々の変形例とともに本発明の別の実施形態も明らかである。従って、特許請求の範囲は、本発明の範囲及び要旨に含まれるこれらの変形例または実施形態も網羅すると解すべきである
【００５６】
例えば、上記第１実施形態では、先端部２Ｔに、第１及び第２幅圧下工程では長手方向に２回の第１及び２幅圧下処理をそれぞれ施すとしたが、本発明はかかる例に限定されない。第１及び第２幅圧下工程において、第１及び第２幅圧下処理を長手方向に施す回数が３回以上であってもよい。この際、第１及び第２幅圧下処理を施す先端部２Ｔの長さは上記第１実施形態の場合よりも長くなってもよい。なお、一般的な寸法のサイジングプレスの場合、第１及び第２幅圧下処理を長手方向に行う回数がそれぞれ４回以上の場合、４回目以降に第１及び第２幅圧下処理が施される箇所は、スラブ２の先端２Ｔ０からの距離が遠いために、幅圧下されても先端部２Ｔの形状変化に与える影響はほとんどない。つまり、一般的な寸法のサイジングプレスの場合、第１及び第２幅圧下処理を長手方向に行う回数が３回以上であれば、ほぼ同等のタング抑制効果となることから、第１及び第２幅圧下処理を長手方向に行う回数は、２回または３回であることが好ましい。さらに、サイジングプレスの能率の観点からは、幅圧下工程におけるプレス回数（一対の金型３ａ，３ｂで幅圧下処理を行う回数）は、少ない方がよく、プレス回数の増加によって能率が低下することとなる。このため、タング抑制効果と能率との両立を考慮すると第１及び第２幅圧下処理を長手方向に行う回数は、それぞれ２回であることがより好ましい。なお、第１幅圧下工程において第１幅圧下処理をｎ（ｎは２以上の整数）回施す場合、上記第１実施形態における第１距離Ｄ１は、第１幅圧下工程において第１幅圧下処理をｎ回施した後に、スラブ２を搬送させる距離となる。このため、第１幅圧下工程において第１幅圧下処理が３回以上施される場合においても、上記第１実施形態と同様に算出される第１距離Ｄ１が（４）式を満たすようにすることで第２幅圧下処理における接触長ＬＴＳが短くなり、高いタング抑制効果を得ることができる。また、第１幅圧下工程において第１幅圧下処理をｎ回施す場合、第１幅圧下工程における接触長の全長ＬＴ１は、搬送ピッチＤを用いた下記（７）式で示される。（７）式において、Ｌ１は１回目の幅圧下処理時の接触長ＬＴを示す。そして、（７）式で示される第１幅圧下工程における接触長の全長ＬＴ１が、（５）式を満たすことでより高いタング抑制効果を得ることができる。
ＬＴ１＝（ｎ−１）×Ｄ＋Ｌ１  ・・・（７）
【００５７】
また、上記第２実施形態では、尾端部２Ｂに、第１及び第２幅圧下工程では長手方向に２回の第１及び第２幅圧下処理をそれぞれ施すとしたが、本発明はかかる例に限定されない。第１及び第２幅圧下工程において、第１及び第２幅圧下処理を長手方向に施す回数は３回以上であってもよい。この際、第１及び第２幅圧下処理を施す尾端部２Ｂの長さは上記第１実施形態の場合よりも長くなってもよい。なお、一般的な寸法のサイジングプレスの場合、第１及び第２幅圧下処理を長手方向に行う回数がそれぞれ４回以上の場合、ほぼ同等のタング抑制効果を得ることができる。また、一般的な寸法のサイジングプレスの場合、第１及び第２幅圧下処理を長手方向に行う回数がそれぞれ５回以上である場合、５回目以降に第１及び第２幅圧下処理が施される箇所は、スラブ２の尾端２Ｂ０からの距離が遠いために、幅圧下されても尾端部２Ｂの形状変化に与える影響はほとんどない。つまり、一般的な寸法のサイジングプレスの場合、第１及び第２幅圧下処理を長手方向に行う回数が４回以上であれば、ほぼ同等のタング抑制効果となることから、第１及び第２幅圧下処理を長手方向に行う回数は、２回、３回または４回であることが好ましい。さらに、サイジングプレスの能率の観点からは、タング抑制効果と能率との両立を考慮すると第１及び第２幅圧下処理を長手方向に行う回数は、それぞれ２回または３回であることがより好ましい。
【００５８】
さらに、上記第１及び第２実施形態では、第１幅圧下工程にて第１幅圧下処理を長手方向に行う回数と、第２幅圧下工程にて第２幅圧下処理を長手方向に行う回数とが同じ回数であるとしたが、本発明はかかる例に限定されない。第１幅圧下工程にて第１幅圧下処理を長手方向に行う回数と、第２幅圧下工程にて第２幅圧下処理を長手方向に行う回数とは、それぞれ複数回であれば、異なる回数であってもよい。
さらに、上記第１及び第２実施形態では、第１幅圧下工程の第１幅圧下処理では、１回の圧下で板幅を初期板幅Ｗ０から第２板幅Ｗ２に幅圧下するとしたが、本発明はかかる例に限定されない。例えば、スラブ２の長手方向の同一箇所に対して、複数回の圧下を行うことで、板幅を初期板幅Ｗ０から第２板幅Ｗ２に幅圧下してもよい。
【００５９】
また、上記第１及び第２実施形態では、スラブ２の板幅方向に２回の幅圧下を行う箇所を先端部２Ｔまたは尾端部２Ｂとする構成としたが、本発明はかかる例に限定されない。スラブ２の板幅方向に２回の幅圧下を行う箇所は、先端部２Ｔ及び尾端部２Ｂの両端部、あるいは先端部２Ｔ及び尾端部２Ｂの少なくとも一方と定常部２Ｍであってもよい。先端部２Ｔ及び尾端部２Ｂの両端部に板幅方向への幅圧下を２回行う場合、まず、先端部２Ｔに対して第１及び第２幅圧下工程を行い、先端部２Ｔの板幅を第１板幅Ｗ１とする。次いで、定常部２Ｍに対して定常幅圧下工程を行い、定常部２Ｍの板幅を第１板幅Ｗ１とする。さらに、尾端部２Ｂに対して第１及び第２幅圧下工程を行い、尾端部２Ｂの板幅を第１板幅Ｗ１とする。この場合、先端部２Ｔにおける第２板幅Ｗ２と尾端部２Ｂにおける第２板幅Ｗ２とを異なる板幅としてもよい。また、先端部２Ｔ及び尾端部２Ｂの少なくとも一方と定常部２Ｍに板幅方向への幅圧下を２回行う場合、上記第１実施形態、第２実施形態または上記の両端部に２回の幅圧下を行う際において、定常部２Ｍについても第１及び第２幅圧下工程が行われる。なお、能率の観点からは、板幅方向への幅圧下を２回行う箇所については、先端部２Ｔ及び尾端部２Ｂの少なくとも一方であることが好ましい。
【００６０】
さらに、上記第１及び第２実施形態では、幅圧下プレス後のスラブ２の最終的な板幅を長手方向にわたって均一な第１板幅Ｗ１とするとしたが、本発明はかかる例に限定されない。先端部２Ｔ、定常部２Ｍ及び尾端部２Ｂに対して異なる条件で幅圧下プレスを施した場合、各部位で板幅方向の板厚分布が異なる。この場合、幅圧下プレス後に行われる水平圧延において、圧延される際の板幅方向への幅拡がりの挙動が各部位で異なるために、板幅が均一にならないことがある。このため、幅圧下プレス後のスラブ２の最終的な板幅を、板厚分布に起因した幅拡がり挙動に応じて、長手方向に変化させてもよい。
【００６１】
さらに、上記第１及び第２実施形態では、第１幅圧下工程で幅圧下される箇所と、第２幅圧下工程で幅圧下される箇所とは同じ個所であるとしたが、本発明はかかる例に限定されない。幅圧下プレスにおいて、最終的にスラブ２の全長の板幅が第１板幅Ｗ１となっていれば、第１幅圧下工程で幅圧下される箇所と第２幅圧下工程で幅圧下される箇所とは、完全に同じ箇所でなくてもよい。
さらに、上記第１及び第２実施形態では、熱延鋼板となるスラブ２を対象としたが、本発明はかかる例に限定されない。本発明は、幅圧下により厚板や形鋼などの他の製品となるスラブ２の形状を調整する場合においても適用することができる。
【００６２】
＜実施形態の効果＞
（１）本発明の一態様に係るスラブ２の形状調整方法は、サイジングプレスの金型３ａ，３ｂを用いて、スラブ２を長手方向の全長にわたって板幅方向に圧下することで、スラブ２の長手方向の両端部である先端部２Ｔ及び尾端部２Ｂの少なくとも一方の端部の板幅を第１板幅に幅圧下する際に、スラブ２の先端部２Ｔ及び尾端部２Ｂの少なくとも一方の端部において、スラブ２を板幅方向に圧下することでスラブ２の板幅を第１板幅Ｗ１よりも大きな第２板幅Ｗ２に幅圧下する第１幅圧下処理を、長手方向に複数回施すことで端部の板幅を第２板幅Ｗ２に幅圧下する第１幅圧下工程と、第１幅圧下工程の後、スラブ２の第１幅圧下処理が施された箇所を板幅方向に圧下することでスラブ２の板幅を第１板幅Ｗ１に幅圧下する第２幅圧下処理を、長手方向に複数回施すことで端部の板幅を第１板幅に幅圧下する第２幅圧下工程とを備え、第２幅圧下工程では、複数回施される第２幅圧下処理のうち、いずれかの第２幅圧下処理において、スラブ２の第１幅圧下処理が施された箇所と、第１幅圧下処理が施されていない箇所とが幅圧下される。
【００６３】
上記（１）の構成によれば、先端部２Ｔ及び尾端部２Ｂの少なくとも一方の端部に対して、板幅方向に少なくとも２回に分けて幅圧下処理を施す。このため、一度の幅圧下処理による幅圧下量を小さくすることができるため、板幅の中央にひずみが入らないようにすることができる。このため、幅圧下プレスの幅圧下量が大きい場合においても、タング抑制効果を得ることができ、歩留りの悪化を抑制することができる。また、第１及び第２幅圧下工程において、第１及び第２幅圧下処理を長手方向に複数回施すことにより、第１及び第２幅圧下処理をする際の接触長ＴＬを短くすることができ、より高いタング抑制効果を得ることができるようになる。
また、上記（１）の構成によれば、サイジングプレスでスラブ２の長手方向の全長にわたって幅圧下をするため、特許文献３のように幅圧延を行うことでスラブ２の長手方向の全長にわたって幅圧下をする方法に比べ、幅圧下に要する時間を短縮することができる。これにより、工程数の省略、設備数の削減及び設備の低廉化をすることができる。
【００６４】
（２）上記（１）の構成において、第１幅圧下工程では、複数回の第１幅圧下処理の間に、尾端から先端に向かう長手方向に平行な前進方向にスラブ２を順送させ、複数回の第１幅圧下処理の後に、前進方向の逆方向となる後進方向にスラブを逆走させ、第２幅圧下工程では、複数回の第２幅圧下処理の間に、前進方向にスラブを順送させる。
（３）上記（２）の構成において、先端部２Ｔを幅圧下する際の第１幅圧下工程では、複数回の第１幅圧下処理の後に、（４）式で算出される第１距離Ｄ１以上の長さだけ、逆方向にスラブ２を逆走させる。
上記（３）の構成によれば、接触長ＬＴを、第１幅圧下工程を行わずに１回の幅圧下で板幅を第１板幅Ｗ１に圧下する場合よりも短くすることができるようになる。このため、より高いタング抑制効果を得ることができる。
【００６５】
（４）上記（１）〜（３）のいずれか１つの構成において、先端部２Ｔを幅圧下する際の第１幅圧下工程では、先端部２Ｔに第１幅圧下処理を施す回数が２回であり、先端部２Ｔを幅圧下する際の第２幅圧下工程では、先端部２Ｔに第２幅圧下処理を施す回数が、第１幅圧下工程にて先端部２Ｔに第１幅圧下処理を施す回数と等しい。
上記（４）の構成によれば、少ないプレス回数で効果的にタング抑制効果を得ることができるようになることから、タング抑制効果と能率とを両立させることができる。
【００６６】
（５）上記（１）〜（４）のいずれか１つの構成において、尾端部２Ｂを幅圧下する際の第１幅圧下工程では、複数回の第１幅圧下処理により、スラブ２の尾端２Ｂ０から長手方向に（６）式で算出される第２距離Ｄ２以上の長さを幅圧下する。
上記（４）の構成によれば、定常部２Ｍを定常幅圧下処理することによる、尾端部２Ｂの変形を抑制することができるため、より高いタング抑制効果を得ることができる。
【００６７】
（６）上記（１）〜（５）のいずれか１つの構成において、尾端部２Ｂを幅圧下する際の第１幅圧下工程では、尾端部２Ｂに第１幅圧下処理を施す回数が２回または３回であり、尾端部２Ｂを幅圧下する際の第２幅圧下工程では、尾端部２Ｂに第２幅圧下処理を施す回数が、第１幅圧下工程にて尾端部２Ｂに第１幅圧下処理を施す回数と等しい。
上記（５）の構成によれば、少ないプレス回数で効果的にタング抑制効果を得ることができるようになることから、タング抑制効果と能率とを両立させることができる。
【００６８】
（７）上記（１）〜（６）のいずれか１つの構成において、第１幅圧下工程におけるスラブ２の板幅の幅圧下量と、第２幅圧下工程におけるスラブ２の板幅の幅圧下量との合計の幅圧下量である目標幅圧下量を、３００ｍｍ以上とする。
上記（７）の構成によれば、シートバーの端部の形状がタング長さの長いタング形状となりやすい幅圧下量の条件において、高いタング抑制効果を得ることができる。
【００６９】
（８）上記（１）〜（７）のいずれか１つの構成において、第１幅圧下工程では、第１幅圧下処理を施す前のスラブ２の板幅を１５００ｍｍ以下とする。
上記（８）の構成によれば、シートバーの端部の形状がタング長さの長いタング形状となりやすいスラブ２の寸法条件において、高いタング抑制効果を得ることができる。
（９）上記（１）〜（８）のいずれか１つの構成において、先端部２Ｔを幅圧下する際の第１幅圧下工程における第２板幅Ｗ２と、尾端部２Ｂを幅圧下する際の第１幅圧下工程における第２板幅Ｗ２とを異なる板幅とする。
通常、幅圧下プレスによって幅圧下をする場合、金型３ａ，３ｂの形状などの圧下条件の違いから、先端部２Ｔと尾端部２Ｂとでは同一の幅圧下量であっても変形する量や変形後の形状が異なる。これに対して、上記（９）の構成によれば、圧下条件に応じて先端部２Ｔ及び尾端部２Ｂ毎に最適な第２板幅Ｗ２を設定することができ、より高いタング抑制効果を得ることができる。
【００７０】
（１０）上記（１）〜（９）のいずれかの構成において、スラブ２の第１幅圧下工程及び第２幅圧下工程にて幅圧下がされていない箇所において、スラブ２を板幅方向に１回幅圧下することでスラブ２の板幅を第１板幅にする定常幅圧下処理を、長手方向に複数回施す定常幅圧下工程をさらに備え、第１幅圧下工程、第２幅圧下工程及び定常幅圧下工程により、スラブの長手方向の全長を幅圧下する。
上記（１０）の構成によれば、初期板幅Ｗ０から第１板幅Ｗ１に２回の幅圧下で行う箇所を、スラブ２の先端部２Ｔ及び尾端部２Ｂの少なくとも一方の端部のみとすることで、サイジングプレスの能率を高めることができる。
（１１）上記（１）〜（１０）のいずれかの構成において、サイジングプレスによる幅圧下を、熱延圧延ライン上の加熱炉より下流側、且つ粗圧延より上流側で実施する。
【実施例１】
【００７１】
次に、本発明者らが行った実施例１について説明する。実施例１では、上記第１実施形態に係るスラブ２の形状調整方法を用いて、スラブ２の長手方向全長にわたって幅圧下プレスを行い、幅圧下プレスをしたスラブ２を粗圧延した。スラブ２の寸法は、板幅１２００ｍｍ、板厚２６０ｍｍである。粗圧延後のシートバー１の板厚は、３５ｍｍである。そして、粗圧延後のシートバー１について、先端部２Ｔの不良部分であるクロップを切断し、切断したクロップの切断面積及び重量を測定した。また、実施例１では比較例１として、上記第１実施形態と異なる条件でも幅圧下プレス及び粗圧延を行い、同様にクロップを評価した。
【００７２】
表１に、幅圧下プレスの条件と、先端部２Ｔのクロップの評価結果を示す。表１において、第２距離Ｄ２は、第２実施形態と同様に、第１幅圧下工程において板幅が初期板幅Ｗ０から第２板幅Ｗ２に幅圧下される箇所の長手方向の長さを示す。表１に示すように、実施例１−１〜１−６の条件では、第１幅圧下処理を長手方向に施す回数を２回〜２５回に変化させて第１幅圧下工程を行った。第１幅圧下処理を施す回数を２回とした実施例１−１では、第１距離Ｄ１を３００ｍｍとした。第１幅圧下処理を施す回数を２５回とした実施例１−６の条件では、スラブ２の長手方向全長にわたって第１幅圧下処理を行った。また、実施例１−１〜１−６の条件では、第１幅圧下工程における幅圧下量を２００ｍｍとし、第２幅圧下工程における幅圧下量を２００ｍｍとした。実施例１−７，１−８の条件では、実施例１−１と同様に、第１幅圧下処理を施す回数を２回とした。実施例１−７の条件では、第１幅圧下工程における幅圧下量を１５０ｍｍとし、第２幅圧下工程における幅圧下量を２５０ｍｍとし、第１距離Ｄ１を３６０ｍｍとした。実施例１−８の条件では、第１幅圧下工程における幅圧下量を２５０ｍｍとし、第２幅圧下工程における幅圧下量を１５０ｍｍとし、第１距離Ｄ１を２５０ｍｍとした。実施例１−９の条件では、第１距離Ｄ１を２２０ｍｍとし、その他の条件については実施例１−１と同じとした。なお、実施例１−１〜１−８では第１距離Ｄ１を（４）式を満たす値とし、実施例１−９では第１距離Ｄ１を（４）式を満たす値とした。
【００７３】
比較例１−１の条件では、幅圧下を第１幅圧下処理と第２幅圧下処理とに分けずに、定常幅圧下工程と同様に、スラブ２の全長にわたって定常幅圧下処理を複数回行うことで、一回の圧下で初期板幅Ｗ０から第１板幅Ｗ１に圧下をした。比較例１−２の条件では、第１幅圧下処理を施す回数を１回とし、第１幅圧下工程における幅圧下量を２００ｍｍとし、第２幅圧下工程における幅圧下量を２００ｍｍとした。
【００７４】
なお、長手方向の全長にわたって第１幅圧下処理及び第２幅圧下処理を行った実施例１−６及び定常幅圧下処理のみを行った比較例１−１を除いた、実施例１−１〜１−５，１−７〜１−９及び比較例１−２の条件では、第１幅圧下処理及び第２幅圧下処理を施していない、長手方向の箇所については、定常幅圧下工程による定常幅圧下処理を施した。つまり、実施例１及び比較例１では、第１幅圧下処理や第２幅圧下処理、定常幅圧下処理を行うことで、スラブ２の長手方向の全長にわたって、スラブ２の板幅が１２００ｍｍから８００ｍｍになるまで幅圧下を行った。
【００７５】
【表１】
0006365626.tif 000006
【００７６】
比較例１−１の条件では、先端部２Ｔの形状がタング形状となり、先端部２Ｔのクロップ重量が７２ｋｇとなることを確認した。比較例１−２の条件では、先端部２Ｔの形状がフィッシュテール形状となったものの、比較例１−１と同様に、先端部２Ｔのクロップ重量が７２ｋｇとなることを確認した。
一方、実施例１−１〜１−９の条件では、先端部２Ｔの形状がいずれもフィッシュテール形状となり、先端部２Ｔのクロップ重量が比較例１−１，１−２よりいずれも減少することを確認した。特に、第１距離Ｄ１が（４）式を満たす実施例１−１〜１−８の条件では、先端部２Ｔのクロップ重量が２２ｋｇ以下と、大幅に減少することを確認した。また、実施例１−１〜１−６の条件では、第１幅圧下処理を長手方向に施す回数を様々に変化させたが、いずれの条件においてもクロップの重量は同程度となることを確認した。なお、実施例１−９の条件では、第１距離Ｄ１が（４）式を満たさないため、実施例１−１〜１−８の条件に比べて先端部２Ｔのクロップ重量が増加したが、比較例１−１，１−２に比べては先端部２Ｔのクロップ重量が減少することが確認された。
【実施例２】
【００７７】
次に、本発明者らが行った実施例２について説明する。実施例２では、上記第２実施形態に係るスラブ２の形状調整方法を用いて、スラブ２の長手方向全長にわたって幅圧下プレスを行い、幅圧下プレスをしたスラブ２を粗圧延した。スラブ２の寸法は、板幅１２００ｍｍ、板厚２６０ｍｍである。粗圧延後のシートバー１の板厚は、３５ｍｍである。そして、粗圧延後のシートバー１について、先端部２Ｔの不良部分であるクロップを切断し、切断したクロップの切断面積及び重量を測定した。また、実施例２では比較例２として、上記第２実施形態と異なる条件でも幅圧下プレス及び粗圧延を行い、同様にクロップを評価した。
【００７８】
表２に、幅圧下プレスの条件と、先端部２Ｔのクロップの評価結果を示す。表２において、第１距離Ｄ１は、第１実施形態と同様に、第１幅圧下工程において第１幅圧下処理が施された後にスラブ２を逆走させる距離を示す。表２に示すように、実施例２−１〜２−６の条件では、第１幅圧下処理を長手方向に施す回数を２回〜２５回に変化させて第１幅圧下工程を行った。第１幅圧下処理を施す回数を２回とした実施例２−１では、第２距離Ｄ２を４５０ｍｍとした。第１幅圧下処理を施す回数を２５回とした実施例２−６の条件では、スラブ２の長手方向全長にわたって第１幅圧下処理を行った。また、実施例２−１〜２−６の条件では、第１幅圧下工程における幅圧下量を２００ｍｍとし、第２幅圧下工程における幅圧下量を２００ｍｍとした。実施例２−７，２−８の条件では、実施例２−１と同様に、第１幅圧下処理を施す回数を２回とした。実施例２−７の条件では、第１幅圧下工程における幅圧下量を１５０ｍｍとし、第２幅圧下工程における幅圧下量を２５０ｍｍとし、第２距離Ｄ２を４５０ｍｍとした。実施例１−８の条件では、第１幅圧下工程における幅圧下量を２５０ｍｍとし、第２幅圧下工程における幅圧下量を１５０ｍｍとし、第２距離Ｄ２を４５０ｍｍとした。
【００７９】
比較例２−１の条件では、幅圧下を第１幅圧下処理と第２幅圧下処理とに分けずに、定常幅圧下工程と同様に、スラブ２の全長にわたって定常幅圧下処理を複数回行うことで、一回の圧下で初期板幅Ｗ０から第１板幅Ｗ１に圧下をした。比較例２−２の条件では、第１幅圧下処理を施す回数を１回とし、第１幅圧下工程における幅圧下量を２００ｍｍとし、第２幅圧下工程における幅圧下量を２００ｍｍとし、第２距離Ｄ２を４５０ｍｍとした。比較例２−３の条件では、第１幅圧下処理を施す回数を１回とし、第１幅圧下工程における幅圧下量を２００ｍｍとし、第２幅圧下工程における幅圧下量を２００ｍｍとした。また、比較例２−３における第２距離Ｄ２は、（６）式を満たさない値として８０ｍｍとした。
【００８０】
なお、長手方向の全長にわたって第１幅圧下処理及び第２幅圧下処理を行った実施例２−６及び定常幅圧下処理のみを行った比較例２−１を除いた、実施例２−１〜２−５，２−７，８及び比較例２−２，２−３の条件では、第１幅圧下処理及び第２幅圧下処理を施していない、長手方向の箇所については、定常幅圧下工程による定常幅圧下処理を施した。つまり、実施例２及び実施例２では、第１幅圧下処理や第２幅圧下処理、定常幅圧下処理を行うことで、スラブ２の長手方向の全長にわたって、スラブ２の板幅が１２００ｍｍから８００ｍｍになるまで幅圧下を行った。
【００８１】
【表２】
0006365626.tif 000007
【００８２】
実施例２−１〜２−８の条件では、尾端部２Ｂの形状がいずれもフィッシュテール形状となり、尾端部２Ｂのクロップ重量も１５．５ｋｇ以下となった。また、実施例２−１〜２−６の条件では、第１幅圧下処理を長手方向に施す回数を様々に変化させたが、いずれの条件においてもクロップの重量は同程度となることを確認した。
一方、比較例２−１の条件では、尾端部２Ｂの形状がタング形状となり、尾端部２Ｂのクロップ重量が実施例２−１〜２−８に比べて増大し５０ｋｇとなることを確認した。比較例２−２，２−３の条件では、尾端部２Ｂの形状がフィッシュテール形状となったものの、尾端部２Ｂのクロップ重量が実施例２−１〜２−８に比べて増大し４２ｋｇ以上となることを確認した。
【００８３】
以上の実施例１，２の結果から、本発明によれば、幅圧下プレスの幅圧下量が多い場合においても、クロップ切断による切断量を低減させることができ、歩留りの悪化を抑制することができることが確認された。
【符号の説明】
【００８４】
１  シートバー
１Ａ  最端部
１Ｂ  根元部
１Ｃ  最端部
１Ｄ  最凹部
２  スラブ
２Ｔ  先端部
２Ｔ０  先端
２Ｍ  定常部
２Ｂ  尾端部
２Ｂ０  尾端
３ａ，３ｂ  金型
Ｗ０  初期板幅
Ｗ１  第１板幅
Ｗ２  第２板幅
Ｄ１  第１距離
Ｄ２  第２距離
【図１】
0006365626.tif 000008
【図２】
0006365626.tif 000009
【図３】
0006365626.tif 000010
【図４】
0006365626.tif 000011
【図５】
0006365626.tif 000012
【図６】
0006365626.tif 000013
【図７】
0006365626.tif 000014
【図８】
0006365626.tif 000015
【図９】
0006365626.tif 000016
【図１０】
0006365626.tif 000017
【図１１】
0006365626.tif 000018
【図１２】
0006365626.tif 000019
【図１３】
0006365626.tif 000020